(57)【要約】【課題】接続信頼性に優れ、しかも隣接電極間での絶縁性および耐湿性に優れる異方性導電性ペーストを提供すること。【解決手段】本発明の異方性導電性ペーストは、熱硬化性を有する異方性導電性ペーストであって、当該異方性導電性ペーストの粘度を、５℃／ｍｉｎの昇温速度で昇温しつつ測定した場合に、温度３０℃における粘度η３０と、硬化反応温度Ｔにおける粘度ηＴとが、下記数式（Ｆ１）で示される条件を満たすことを特徴とするものである。ηＴ／η３０≧０．７・・・（Ｆ１）【選択図】なし【特許請求の範囲】
【請求項１】
熱硬化性を有する異方性導電性ペーストであって、
当該異方性導電性ペーストの粘度を、５℃／ｍｉｎの昇温速度で昇温しつつ測定した場合に、温度３０℃における粘度η３０と、硬化反応温度Ｔにおける粘度ηＴとが、下記数式（Ｆ１）で示される条件を満たすことを特徴とする異方性導電性ペースト。
ηＴ／η３０≧０．７・・・（Ｆ１）
【請求項２】
請求項１に記載の異方性導電性ペーストにおいて、
前記硬化反応温度Ｔは、当該異方性導電性ペーストの粘度を、５℃／ｍｉｎの昇温速度で昇温しつつ測定した場合に、３０℃から５℃ごとに測定した粘度が、下記数式（Ｆ２）で示す条件を最初に満たした温度である
ことを特徴とする異方性導電性ペースト。
ηＴ＋５／ηＴ≧２・・・（Ｆ２）
【請求項３】
請求項１に記載の異方性導電性ペーストにおいて、
当該異方性導電性ペーストの粘度を、５℃／ｍｉｎの昇温速度で昇温しつつ測定した場合に、温度３０℃における粘度η３０と、温度７０℃における粘度η７０とが、下記数式（Ｆ３）で示される条件を満たす
ことを特徴とする異方性導電性ペースト。
η７０／η３０≧０．６・・・（Ｆ３）
【請求項４】
請求項１〜請求項３のいずれか１項に記載の異方性導電性ペーストにおいて、
（Ａ）熱可塑性樹脂と、（Ｂ）１分子中に２つ以上の不飽和二重結合を有するラジカル重合性樹脂と、（Ｃ）１分子内に１つの不飽和二重結合を有する反応性希釈剤と、（Ｄ）ラジカル重合開始剤と、（Ｅ）１分子内に１つ以上のカルボキシル基を有する活性剤と、（Ｆ）有機フィラーと、（Ｇ）導電性粒子と、を含有する
ことを特徴とする異方性導電性ペースト。
【請求項５】
請求項１〜請求項４のいずれか１項に記載の異方性導電性ペーストにおいて、
前記（Ａ）熱可塑性樹脂は、軟化点が７０℃以上のものである
ことを特徴とする異方性導電性ペースト。
【請求項６】
請求項１〜請求項５のいずれか１項に記載の異方性導電性ペーストにおいて、
前記（Ｂ）１分子中に２つ以上の不飽和二重結合を有するラジカル重合性樹脂は、重量平均分子量が８００以上のものである
ことを特徴とする異方性導電性ペースト。
【請求項７】
請求項１〜請求項６のいずれか１項に記載の異方性導電性ペーストにおいて、
前記（Ｆ）有機フィラーは、コアシェル構造を有する（メタ）アクリル系重合体微粒子である
ことを特徴とする異方性導電性ペースト。
【請求項８】
請求項１〜請求項７のいずれか１項に記載の異方性導電性ペーストにおいて、
前記（Ｇ）導電性粒子は、スズとビスマスとの合金からなるはんだ粉末であり、
前記はんだ粉末におけるビスマスの含有量は、スズとビスマスとの合計量１００質量％に対して、５８質量％以下である
ことを特徴とする異方性導電性ペースト。
【請求項９】
請求項１〜請求項８のいずれか１項に記載の異方性導電性ペーストを用いて電極同士を接続したことを特徴とするプリント配線基板。
【発明の詳細な説明】
【技術分野】
【０００１】
本発明は、配線基板同士の接続や、電子部品と配線基板との接続に用いる異方性導電性ペーストおよびそれを用いたプリント配線基板に関する。
【背景技術】
【０００２】
近年、フレキ基板（フレキシブル性を有する配線基板）とリジット基板（フレキシブル性を有しない配線基板）との接続や、電子部品と配線基板との接続には、異方性導電材（異方性導電性フィルム、異方性導電性ペースト）を用いた接続方式が利用されている。例えば、電子部品と配線基板とを接続する場合には、電極が形成された電子部品と、電極のパターンが形成された配線基板との間に異方性導電材を配置し、電子部品と配線基板とを熱圧着して電気的接続を確保している。
【０００３】
異方性導電材としては、例えば、基材となるバインダー樹脂に、金属微粒子や表面に導電膜を形成した樹脂ボールなどの導電性フィラーを分散させた材料（導電性フィラー系の異方性導電材）が提案されている（例えば、特許文献１）。異方性導電材を用いた配線基板などでは、不具合のあるものを再利用するリペア工程が重要である。なお、リペア工程とは、一度接着された電子部品を配線基板から剥がす工程と、配線基板を洗浄する工程とを備える。しかしながら、上記のような導電性フィラー系の異方性導電材を用いた場合、配線基板上の樹脂や導電性フィラーなどの残渣を十分に除去する作業には手間がかかり、一方で、配線基板上にある程度の残渣が残った状態で、再び異方性導電材を用いて電子部品との接続を図る場合には、導電性が確保できないという問題があった。このように、導電性フィラー系の異方性導電材では、ある程度のリペア性は有しているものの、必ずしも十分なレベルではなかった。また、導電性フィラー系の異方性導電材を用いた場合には、接続部分の接続信頼性を確保するために、接続対象である電子部品および配線基板の電極に金メッキ処理を施しておく必要があるなど、接続信頼性の点で問題があった。
【０００４】
また、異方性導電材としては、樹脂成分と、はんだ粉末と、活性剤とを含有する異方性導電性ペーストが提案されている（例えば、特許文献２）。電子部品と配線基板とを熱圧着させると、接続対象である電子部品および配線基板の電極同士をはんだ接合することができ、これらの電極同士の間での導電性が確保される。一方、電子部品の電極同士の間隙や配線基板の電極同士の間隙では、樹脂成分内にはんだ粉末が埋設されたような状態となり、隣接電極間の絶縁性が確保される。
【先行技術文献】
【特許文献】
【０００５】
【特許文献１】特開２００３−１６５８２５号公報
【特許文献２】特開２０１４−０７７１０５号公報
【発明の概要】
【発明が解決しようとする課題】
【０００６】
異方性導電材としては、更なる接続信頼性の向上と、更なる絶縁性および耐湿性の向上とが求められている。しかしながら、接続信頼性を向上させるために、異方性導電性ペースト中のはんだ粉末量を多くしたり、活性剤量を多くすると、隣接電極間での絶縁性および耐湿性が低下するという問題がある。つまり、接続信頼性と、隣接電極間での絶縁性および耐湿性とは、二律背反の関係にあり、これらを共に向上させるのは困難であった。
【０００７】
そこで、本発明は、接続信頼性に優れ、しかも隣接電極間での絶縁性および耐湿性に優れる異方性導電性ペースト、並びにそれを用いたプリント配線基板を提供することを目的とする。
【課題を解決するための手段】
【０００８】
前記課題を解決すべく、本発明は、以下のような異方性導電性ペーストおよびプリント配線基板を提供するものである。
すなわち、本発明の異方性導電性ペーストは、熱硬化性を有する異方性導電性ペーストであって、当該異方性導電性ペーストの粘度を、５℃／ｍｉｎの昇温速度で昇温しつつ測定した場合に、温度３０℃における粘度η３０と、硬化反応温度Ｔにおける粘度ηＴとが、下記数式（Ｆ１）で示される条件を満たすことを特徴とするものである。
ηＴ／η３０≧０．７・・・（Ｆ１）
【０００９】
本発明の異方性導電性ペーストにおいては、前記硬化反応温度Ｔは、当該異方性導電性ペーストの粘度を、５℃／ｍｉｎの昇温速度で昇温しつつ測定した場合に、３０℃から５℃ごとに測定した粘度が、下記数式（Ｆ２）で示す条件を最初に満たした温度であることが好ましい。
ηＴ＋５／ηＴ≧２・・・（Ｆ２）
本発明の異方性導電性ペーストにおいては、当該異方性導電性ペーストの粘度を、５℃／ｍｉｎの昇温速度で昇温しつつ測定した場合に、温度３０℃における粘度η３０と、温度７０℃における粘度η７０とが、下記数式（Ｆ３）で示される条件を満たすことが好ましい。
η７０／η３０≧０．６・・・（Ｆ３）
【００１０】
本発明の異方性導電性ペーストにおいては、（Ａ）熱可塑性樹脂と、（Ｂ）１分子中に２つ以上の不飽和二重結合を有するラジカル重合性樹脂と、（Ｃ）１分子内に１つの不飽和二重結合を有する反応性希釈剤と、（Ｄ）ラジカル重合開始剤と、（Ｅ）１分子内に１つ以上のカルボキシル基を有する活性剤と、（Ｆ）有機フィラーと、（Ｇ）導電性粒子と、を含有することが好ましい。
本発明の異方性導電性ペーストにおいては、前記（Ａ）熱可塑性樹脂は、軟化点が７０℃以上のものであることが好ましい。
本発明の異方性導電性ペーストにおいては、前記（Ｂ）１分子中に２つ以上の不飽和二重結合を有するラジカル重合性樹脂は、重量平均分子量が８００以上のものであることが好ましい。
本発明の異方性導電性ペーストにおいては、前記（Ｆ）有機フィラーは、コアシェル構造を有する（メタ）アクリル系重合体微粒子であることが好ましい。
本発明の異方性導電性ペーストにおいては、前記（Ｇ）導電性粒子は、スズとビスマスとの合金からなるはんだ粉末であり、前記はんだ粉末におけるビスマスの含有量は、スズとビスマスとの合計量１００質量％に対して、５８質量％以下であることが好ましい。
【００１１】
本発明のプリント配線基板は、前記異方性導電性ペーストを用いて電極同士を接続したことを特徴とするものである。
【００１２】
なお、本発明において、異方性導電性ペーストとは、所定値以上の熱および所定値以上の圧力をかけた箇所では熱圧着方向（厚み方向）に導電性を持つようになるが、それ以外の箇所では隣接電極間の絶縁性を有する異方性導電材を形成できるペーストのことをいう。
また、本発明の異方性導電性ペーストが、接続信頼性に優れ、しかも隣接電極間での絶縁性および耐湿性に優れる理由は必ずしも定かではないが、本発明者らは以下のように推察する。
【００１３】
異方性導電性ペーストにおいて、隣接電極間の絶縁性や耐湿性が低下してしまう要因の一つは、熱圧着時における異方性導電性ペーストの粘度低下にあると本発明者らは推察する。つまり、異方性導電性ペーストを熱圧着する場合、硬化反応が始まるまでの間には、樹脂成分の粘度が低下する。これにより、樹脂成分中に分散されていた導電性粒子が流動し、凝集する。そして、導電性粒子がはんだ粉末である場合には、凝集したはんだ粉末が溶融して、隣接電極間でブリッジを発生させる恐れもある。このようなメカニズムにより、隣接電極間の絶縁性や耐湿性が低下してしまうと本発明者らは推察する。
これに対し、本発明の異方性導電性ペーストにおいては、温度３０℃における粘度η３０と、硬化反応温度Ｔにおける粘度ηＴとが、上記数式（Ｆ１）を満たしており、硬化反応が始まるまでの間において樹脂成分の粘度低下が少ない。そのため、導電性粒子が流動することに起因する隣接電極間の絶縁性や耐湿性の低下を抑制できる。このようにして、接続信頼性を維持しながら、隣接電極間での絶縁性および耐湿性を向上できるものと本発明者らは推察する。
【発明の効果】
【００１４】
本発明によれば、接続信頼性に優れ、しかも隣接電極間での絶縁性および耐湿性に優れる異方性導電性ペースト、並びにそれを用いたプリント配線基板を提供できる。
【図面の簡単な説明】
【００１５】
【図１】実施例１および比較例１で得られた異方性導電性ペーストの測定温度と粘度との関係を示すグラフである。
【発明を実施するための形態】
【００１６】
先ず、本発明の異方性導電性ペーストについて説明する。
本発明の異方性導電性ペーストは、熱硬化性を有する異方性導電性ペーストであって、当該異方性導電性ペーストの粘度を、５℃／ｍｉｎの昇温速度で昇温しつつ測定した場合に、温度３０℃における粘度η３０と、硬化反応温度Ｔにおける粘度ηＴとが、下記数式（Ｆ１）で示される条件を満たすものである。
ηＴ／η３０≧０．７・・・（Ｆ１）
前記数式（Ｆ１）で示される条件を満たさない場合には、隣接電極間での絶縁性および耐湿性が不十分となる。また、隣接電極間での絶縁性および耐湿性の観点から、ηＴ／η３０の値は、０．７５以上であることが好ましく、０．８５以上１以下であることがより好ましい。
異方性導電性ペーストの粘度（η３０、ηＴなど）は、粘弾性測定装置（英弘精機社製、「ＭＡＲＳ  III」）を用いて測定でき、５℃／ｍｉｎの昇温速度で、例えば、温度３０℃〜１４０℃までの粘度を測定できる。
【００１７】
硬化反応温度Ｔは、異方性導電性ペーストが硬化反応を開始しているか、開始をする少し前の温度のことをいう。本明細書において、この硬化反応温度Ｔは、異方性導電性ペーストの粘度を、５℃／ｍｉｎの昇温速度で昇温しつつ測定した場合に、３０℃から５℃ごとに測定した粘度が、下記数式（Ｆ２）で示す条件を最初に満たした温度である。
ηＴ＋５／ηＴ≧２・・・（Ｆ２）
硬化反応温度Ｔは、粘弾性測定装置で測定して得られた温度と粘度との関係を示すグラフから求めることができる。
【００１８】
硬化反応温度Ｔは、異方性導電性ペーストの硬化温度を低くするという観点からは、１４０℃以下であることが好ましく、１００℃以下であることがより好ましく、９０℃以下であることが更により好ましく、８０℃以下であることが特に好ましい。また、硬化反応温度Ｔは、異方性導電性ペーストの保存安定性の観点から、６０℃以上であることが好ましく、７０℃以上であることが好ましい。
【００１９】
このように、本発明の異方性導電性ペーストにおいては、硬化反応温度Ｔが前記上限以下で前記下限以上であることが好ましい。このような場合、硬化反応温度Ｔにおける粘度ηＴに代えて、温度７０℃における粘度η７０を測定し、これにより前記数式（Ｆ１）で示される条件を満たすか否かを、硬化反応温度Ｔを求めずに簡易的に判定できる。
具体的には、本発明においては、異方性導電性ペーストの粘度を、５℃／ｍｉｎの昇温速度で昇温しつつ測定した場合に、温度３０℃における粘度η３０と、温度７０℃における粘度η７０とが、下記数式（Ｆ３）で示される条件を満たすことが好ましい。
η７０／η３０≧０．６・・・（Ｆ３）
前記数式（Ｆ３）で示される条件を満たす場合には、硬化反応が始まるまでの粘度低下が少ないことが推定され、隣接電極間での絶縁性および耐湿性を向上できる傾向にある。つまり、前記数式（Ｆ３）で示される条件を満たす場合、前記数式（Ｆ１）で示される条件を満たす蓋然性が高いので、硬化反応温度Ｔを求めずに簡易的に判定できる。
【００２０】
なお、異方性導電性ペーストの粘度（η３０、η７０、ηＴ）および硬化反応温度Ｔなどを上述した範囲に調整する方法としては、以下のような方法が挙げられる。
異方性導電性ペーストの粘度（η３０、η７０、ηＴ）は、熱可塑性樹脂、ラジカル重合性樹脂、反応性希釈剤および有機フィラーなどの種類や配合量を変更することによって調整できる。例えば、熱可塑性樹脂として軟化点の高いものを用いることで、温度上昇による粘度低下が抑制できる傾向にある。また、反応性希釈剤の配合量を少なくすることで、温度上昇による粘度低下が抑制できる傾向にある。さらに、有機フィラーの配合量を多くすることにより、温度上昇による粘度低下が抑制できる傾向にある。
硬化反応温度Ｔは、ラジカル重合性樹脂、反応性希釈剤およびラジカル重合開始剤などの種類や配合量を変更することによって調整できる。例えば、ラジカル重合開始剤として、反応開始温度が低いものを用いれば、硬化反応温度Ｔを低くでき、一方で、反応開始温度が高いものを用いれば、硬化反応温度Ｔを高くできる。
また、本発明の異方性導電性ペーストは、例えば、以下説明する（Ａ）熱可塑性樹脂、（Ｂ）ラジカル重合性樹脂、（Ｃ）反応性希釈剤、（Ｄ）ラジカル重合開始剤、（Ｅ）活性剤、（Ｆ）有機フィラー、および（Ｇ）導電性粒子を含有することが好ましい。
【００２１】
［（Ａ）成分］
本発明に用いる（Ａ）熱可塑性樹脂としては、例えば、ポリエステル樹脂、ポリエーテル樹脂、ポリアミド樹脂、ポリアミドイミド樹脂、ポリイミド樹脂、ポリビニルブチラール樹脂、ポリビニルホルマール樹脂、フェノキシ樹脂、ポリヒドロキシポリエーテル樹脂、アクリル樹脂、ポリスチレン樹脂、ブタジエン樹脂、アクリロニトリル・ブタジエン共重合体、アクリロニトリル・ブタジエン・スチレン共重合体、スチレン・ブタジエン共重合体、アクリル酸共重合体が挙げられる。これらの熱可塑性樹脂は、飽和物であってもよく、不飽和物であってもよい。また、これらの熱可塑性樹脂は１種を単独で用いてもよく、２種以上を混合して用いてもよい。また、これらの熱可塑性樹脂の中でも、得られる異方性導電性ペーストの接着強度の観点から、飽和ポリエステル樹脂、不飽和ポリエステル樹脂、フェノキシ樹脂が好ましい。
【００２２】
前記（Ａ）成分の軟化点は、温度上昇に伴う粘度低下を少なくするという観点から、６０℃以上であることが好ましく、７０℃以上であることがより好ましく、８０℃以上であることが特に好ましい。なお、軟化点は、熱機械分析（ＴＭＡ）装置により測定できる。
前記（Ａ）成分の重量平均分子量は、温度上昇に伴う粘度低下の抑制と熱可塑性樹脂の流動性とのバランスの観点から、０．５万以上５０万以下であることが好ましく、１万以上２５万であることがより好ましく、３万以上１０万以下であることが特に好ましい。なお、本明細書において、重量平均分子量とは、ゲルパーミュエーションクロマトグラフィーで測定し、標準ポリスチレン検量線を用いて換算した値を示す。
【００２３】
前記（Ａ）成分の配合量は、異方性導電性ペースト１００質量％に対して、８質量％以上３５質量％以下であることが好ましく、１０質量％以上３０質量％以下であることがより好ましく、１２質量％以上２５質量％以下であることが特に好ましい。前記（Ａ）成分の配合量が前記下限未満では、得られる異方性導電性ペーストの接着強度が低下する傾向にあり、他方、前記上限を超えると、得られる異方性導電性ペーストの粘度が高くなり、塗布性が低下する傾向にある。
【００２４】
［（Ｂ）成分］
本発明に用いる（Ｂ）ラジカル重合性樹脂は、１分子内に２つ以上の不飽和二重結合を有する樹脂である。この（Ｂ）成分としては、例えば、重量平均分子量が８００以上で、２つ以上の（メタ）アクリロイル基を有するラジカル重合性樹脂である。前記（Ｂ）成分を適量添加することにより、得られる異方性導電性ペーストの接着強度を向上できる傾向にあり、また、温度上昇に伴う粘度低下を少なくできる傾向にある。前記（Ｂ）成分としては、例えば、ウレタンアクリレート樹脂、エポキシアクリレート樹脂、シリコンアクリレート樹脂が挙げられる。これらは１種を単独で用いてもよく、２種以上を混合して用いてもよい。
前記（Ｂ）成分の重量平均分子量は、１０００以上１００００以下であることが好ましく、１２００以上５０００以下であることがより好ましい。
【００２５】
前記（Ｂ）成分の配合量は、異方性導電性ペースト１００質量％に対して、５質量％以上３５質量％以下であることが好ましく、１０質量％以上３０質量％以下であることがより好ましく、１５質量％以上２５質量％以下であることが特に好ましい。前記（Ｂ）成分の配合量が前記下限未満では、得られる異方性導電性ペーストの接着強度が低下する傾向にあり、他方、前記上限を超えると、得られる異方性導電性ペーストの粘度が高くなり、塗布性が低下する傾向にある。
【００２６】
［（Ｃ）成分］
本発明に用いる（Ｃ）反応性希釈剤は、１分子内に１つの不飽和二重結合を有する反応性希釈剤である。この（Ｃ）成分は、常温（２５℃）において液体であり、かつ熱可塑性樹脂などを溶解させることができるものである。前記（Ｃ）成分としては、例えば、２−ヒドロキシ−３−フェノキシプロピル（メタ）アクリレート、テトラヒドロフルフリル（メタ）アクリレート、メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、メトキシジエチレングリコール（メタ）アクリレート、メトキシトリエチレングリコール（メタ）アクリレート、２−エチルヘキシル（メタ）アクリレート、イソデシル（メタ）アクリレート、ｎ−ラウリル（メタ）アクリレート、トリデシル（メタ）アクリレート、ｎ−ステアリル（メタ）アクリレート、シクロヘキシル（メタ）アクリレート、ベンジル（メタ）アクリレート、フェノキシエチル（メタ）アクリレート、２−ヒドロキシエチル（メタ）アクリレート、イソボルニル（メタ）アクリレート、（メタ）アクリロイルモルフォリンが挙げられる。これらの反応性希釈剤は１種を単独で用いてもよく、２種以上を混合して用いてもよい。また、これらの反応性希釈剤の中でも、接着強度の観点からは、２−ヒドロキシ−３−フェノキシプロピルアクリレートが好ましく、熱可塑性樹脂などの溶解性の観点からは、テトラヒドロフルフリルアクリレートが好ましい。
【００２７】
前記（Ｃ）成分の配合量は、異方性導電性ペースト１００質量％に対して、１５質量％以上５５質量％以下であることが好ましく、２０質量％以上５０質量％以下であることがより好ましく、２５質量％以上４０質量％以下であることが特に好ましい。前記（Ｃ）成分の配合量が前記下限未満では、得られる異方性導電性ペーストの粘度が高くなり、塗布性が低下する傾向にあり、他方、前記上限を超えると、得られる異方性導電性ペーストの接着強度が低下する傾向にあり、また、温度上昇に伴って粘度が低下しやすくなる傾向にある。
【００２８】
［（Ｄ）成分］
本発明に用いる（Ｄ）ラジカル重合開始剤は、前記（Ｂ）成分および前記（Ｃ）成分などにおける不飽和二重結合のラジカル重合を開始させるためのものである。このようなラジカル重合開始剤としては、熱ラジカル重合開始剤、光ラジカル重合開始剤などが挙げられる。
前記熱ラジカル重合開始剤としては、例えば、ケトンパーオキサイド類、ジアシルパーオキサイド類、ハイドロパーオキサイド類、ジアルキルパーオキサイド類、パーオキシケタール類、アルキルパーエステル類、パーカーボネート類などの有機過酸化物が挙げられる。これらの熱ラジカル重合開始剤は１種を単独で用いてもよく、２種以上を混合して用いてもよい。また、これらの熱ラジカル重合開始剤の中でも、反応性と安定性とのバランスの観点から、ハイドロパーオキサイド類が好ましく、１，１，３，３−テトラメチルブチルパーオキシ−２−エチルヘキサノエート、ｔ−ブチルパーオキシ−２−エチルヘキサノエートがより好ましい。
光ラジカル重合開始剤としては、例えば、オキシム系開始剤、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−〔４−（メチルチオ）フェニル〕−２−モルフォリノ−プロパン−１−オン、４−（２−ヒドロキシエトキシ）フェニル−２−（ヒドロキシ−２−プロピル）ケトン、ベンゾフェノン、ｐ−フェニルベンゾフェノン、４，４′−ジエチルアミノベンゾフェノン、ジクロルベンゾフェノン、２−メチルアントラキノン、２−エチルアントラキノン、２−ターシャリーブチルアントラキノン、２−アミノアントラキノン、２−メチルチオキサントン、２−エチルチオキサントン、２−クロルチオキサントン、２，４−ジメチルチオキサントン、２，４−ジエチルチオキサントン、ベンジルジメチルケタール、アセトフェノンジメチルケタール、Ｐ−ジメチルアミノ安息香酸エチルエステルが挙げられる。これらの光ラジカル重合開始剤は１種を単独で用いてもよく、２種以上を混合して用いてもよい。
【００２９】
前記（Ｄ）成分の配合量は、異方性導電性ペースト１００質量％に対して、０．１質量％以上７質量％以下であることが好ましく、０．５質量％以上５質量％以下であることがより好ましく、１質量％以上４質量％以下であることが特に好ましい。前記（Ｄ）成分の配合量が前記下限未満では、ラジカル重合における反応性が低下する傾向にあり、他方、前記上限を超えると、得られる異方性導電性ペーストの接着強度が低下する傾向にある。
【００３０】
［（Ｅ）成分］
本発明に用いる（Ｅ）活性剤は、１分子内に１つ以上のカルボキシル基を有する活性剤である。この（Ｅ）成分としては、有機酸（モノカルボン酸、ジカルボン酸など）の他に、ロジン系樹脂などの天然の樹脂酸や、カルボキシル基を有する単量体成分を用いて重合される樹脂酸が挙げられる。後述する（Ｇ）導電性粒子としてはんだ粉末を用いる場合、この（Ｅ）成分により、はんだ粉末の表面を活性化できる。また、この（Ｅ）成分としては、活性作用の観点から、融点１５０℃以下のモノカルボン酸およびジカルボン酸を用いることが好ましい。
前記有機酸としては、公知の有機酸を適宜用いることができる。このような有機酸の中でも、保管中において結晶の析出が起こりにくいという観点から、アルキレン基を有する二塩基酸を用いることが好ましい。このようなアルキレン基を有する二塩基酸としては、例えば、グルタル酸、アジピン酸、２，５−ジエチルアジピン酸、２，４−ジエチルグルタル酸、２，２−ジエチルグルタル酸、３−メチルグルタル酸、２−エチル−３−プロピルグルタル酸、セバシン酸が挙げられる。これらの中でも、絶縁性の観点から、グルタル酸、が特に好ましい。
【００３１】
前記樹脂酸としては、例えば、１分子内に１つ以上のカルボキシル基と１つ以上の不飽和二重結合を有するカルボキシル基含有重合性不飽和化合物と、１分子内に１つ以上の不飽和二重結合を有する重合性不飽和化合物とを共重合させてなるカルボキシル基含有共重合体（樹脂酸）が挙げられる。
前記カルボキシル基含有重合性不飽和化合物としては、例えば、カルボキシル基含有（メタ）アクリル化合物が挙げられる。
前記重合性不飽和化合物としては、スチレン化合物などが挙げられる。これらの重合性不飽和化合物は１種を単独で用いてもよく、２種以上を混合して用いてもよい。
前記カルボキシル基含有共重合体は、前記カルボキシル基含有重合性不飽和化合物と前記重合性不飽和化合物とを共重合させてなるものである。具体的には、カルボキシル基含有（メタ）アクリル−スチレン共重合体などが挙げられる。これらの中でも、耐湿性の観点から、カルボキシル基含有（メタ）アクリル−スチレン共重合体が好ましい。
【００３２】
前記（Ｅ）成分の配合量は、異方性導電性ペースト１００質量％に対して、０．２質量％以上１０質量％以下であることが好ましく、０．５質量％以上７質量％以下であることがより好ましく、１質量％以上４質量％以下であることが特に好ましい。前記（Ｅ）成分の配合量が前記下限未満では、はんだ粉末の表面への活性作用が低下する傾向にあり、他方、前記上限を超えると、得られる異方性導電性ペーストの絶縁性や耐湿性が低下する傾向にある。
【００３３】
［（Ｆ）成分］
本発明に用いる（Ｆ）有機フィラーとしては、公知の有機フィラーを適宜用いることができる。このような有機フィラーにより、温度上昇に伴う粘度低下を抑制できる傾向にある。このような有機フィラーとしては、例えば、アクリル系有機フィラー、シリコーン系フィラー、スチレン系有機フィラーが挙げられる。これらの中でも、得られる異方性導電性ペーストの接合強度をほとんど低下させずに、フロー性を向上させることができるという観点から、コアシェル構造を有する（メタ）アクリル系重合体微粒子が好ましい。このコアシェル構造を有する（メタ）アクリル系重合体微粒子は、コア層およびシェル層を有する微粒子であって、コア層およびシェル層がともに（メタ）アクリル系重合体からなるものである。このコアシェル構造を有する（メタ）アクリル系重合体微粒子としては、適宜公知のものを用いることができる。また、この（メタ）アクリル系重合体は、アクリル基およびメタクリル基のうちの少なくとも一方の基を有する（メタ）アクリル系単量体を含む単量体成分を重合させて得られるものである。この（メタ）アクリル系重合体は、単独重合体であってもよく、共重合体であってもよい。
【００３４】
前記（Ｆ）成分の平均一次粒子径は、０．１μｍ以上５μｍ以下であることが好ましく、０．３μｍ以上２μｍ以下であることがより好ましい。なお、平均粒子径は、動的光散乱式の粒子径測定装置により測定できる。
前記（Ｆ）成分の比重は、０．８ｇ／ｃｍ３以上１．４ｇ／ｃｍ３以下であることが好ましく、０．９ｇ／ｃｍ３以上１．２ｇ／ｃｍ３以下であることがより好ましい。なお、比重は、ＪＩＳ−Ｋ００６１の記載に準拠する方法より測定できる。
前記（Ｆ）成分のシェル層の軟化点は、６０℃以上１５０℃以下であることが好ましく、７５℃以上１２０℃以下であることがより好ましい。なお、軟化点は、熱機械分析（ＴＭＡ）装置により測定できる。
【００３５】
前記（Ｆ）成分の配合量は、異方性導電性ペースト１００質量％に対して、３質量％以上１８質量％以下であることが好ましく、５質量％以上１５質量％以下であることがより好ましく、７質量％以上１２質量％以下であることが特に好ましい。前記（Ｆ）成分の配合量が前記下限未満では、（Ｆ）成分の添加による効果を奏しにくくなる傾向にあり、他方、前記上限を超えると、得られる異方性導電性ペーストの接着強度が低下する傾向にある。
【００３６】
［（Ｇ）成分］
本発明に用いる（Ｇ）導電性粒子としては、導電性を有する粒子（粉末）であれば、適宜公知のものを用いることができる。この（Ｇ）成分としては、電極同士の間での導通性の観点から、はんだ粉末を用いることが好ましい。このはんだ粉末は、２４０℃以下の融点を有することが好ましく、低温プロセス化の観点からは、１８０℃以下の融点を有するものであることがより好ましい。このはんだ粉末の融点が１８０℃を超えるものを用いる場合には、熱圧着時の温度が低温（例えば、１８０℃以下）の場合に、はんだ粉末を溶融させることができない傾向にある。また、このはんだ粉末の融点は、熱圧着時の温度を低くするという観点からは、１７０℃以下であることが好ましい。
また、このはんだ粉末は、環境への影響の観点から、鉛フリーはんだ粉末であることが好ましい。ここで、鉛フリーはんだ粉末とは、鉛を添加しないはんだ金属または合金の粉末のことをいう。ただし、鉛フリーはんだ粉末中に、不可避的不純物として鉛が存在することは許容されるが、この場合に、鉛の量は、１００質量ｐｐｍ以下であることが好ましい。
【００３７】
前記（Ｇ）成分は、スズ（Ｓｎ）、ビスマス（Ｂｉ）、銅（Ｃｕ）、銀（Ａｇ）、アンチモン（Ｓｂ）、インジウム（Ｉｎ）、亜鉛（Ｚｎ）、およびチタン（Ｔｉ）からなる群から選択される少なくとも１種の金属からなる金属または合金であることが好ましい。例えば、スズ基のはんだとしては、Ｓｎ−０．７Ｃｕなどのスズ−銅系；Ｓｎ−３．５Ａｇなどのスズ−銀系；Ｓｎ−３．０Ａｇ−０．５Ｃｕ、Ｓｎ−３．５Ａｇ−０．７Ｃｕ、Ｓｎ−１．０Ａｇ−０．７Ｃｕ、Ｓｎ−０．３Ａｇ−０．７Ｃｕなどのスズ−銀−銅系；Ｓｎ−２．５Ａｇ−１．０Ｂｉ−０．５Ｃｕ、Ｓｎ−１．０Ａｇ−２．０Ｂｉ−０．５Ｃｕなどのスズ−銀−ビスマス−銅系；Ｓｎ−３．５Ａｇ−０．５Ｂｉ−８．０Ｉｎなどのスズ−銀−ビスマス−インジウム系；Ｓｎ−１．０Ａｇ−０．７Ｃｕ−２．０Ｂｉ−０．２Ｉｎなどのスズ−銀−銅−ビスマス−インジウム系；Ｓｎ−５８Ｂｉなどのスズービスマス系；Ｓｎ−１．０Ａｇ−５８Ｂｉなどのスズ−銀−ビスマス系；Ｓｎ−５．０Ｓｂなどのスズーアンチモン系；Ｓｎ−９Ｚｎなどのスズ−亜鉛系；Ｓｎ−８．０Ｚｎ−３．０Ｂｉなどのスズ−亜鉛−ビスマス系；Ｓｎ−３０Ｉｎ−１２Ｓｂ−３Ｚｎなどのスズ−インジウム−アンチモン−亜鉛系；Ｓｎ−５６Ｂｉ−４Ｔｉなどのスズ−ビスマス−チタン系；Ｓｎ−３．５Ａｇ−４Ｔｉなどのスズ−銀−チタン系；Ｓｎ−５２Ｉｎなどのスズ−インジウム系などが挙げられる。インジウム基のはんだとしては、金属インジウムのインジウム系；Ｉｎ−３．０Ａｇなどのインジウム−銀系が挙げられる。また、上記金属、合金には更に微量成分として、上記の金属以外にも、鉄（Ｆｅ）、ニッケル（Ｎｉ）、コバルト（Ｃｏ）、モリブデン（Ｍｏ）、リン（Ｐ）、セリウム（Ｃｅ）、ゲルマニウム（Ｇｅ）、シリコン（Ｓｉ）、ガリウム（Ｇａ）、アルミニウム（Ａｌ）、ニオブ（Ｎｂ）、バナジウム（Ｖ）、カルシウム（Ｃａ）、マグネシウム（Ｍｇ）、ジルコニウム（Ｚｒ）、金（Ａｕ）、パラジウム（Ｐｄ）、白金（Ｐｔ）、鉛（Ｐｂ）などを含有していてもよい。これらの中でも、低融点特性の点からは、スズ−ビスマス系、スズ−銀−ビスマス系、スズ−インジウム系、インジウム系、インジウム−銀系などがより好ましい。
【００３８】
前記（Ｇ）成分の平均粒子径は、０．５μｍ以上５０μｍ以下であることが好ましく、３μｍ以上２０μｍ以下であることがより好ましい。前記（Ｇ）成分の平均粒子径が前記下限未満では、電子部品および配線基板間の導電性が低下する傾向にあり、他方、前記上限を超えると、配線と配線の間の絶縁性の確保ができなくなる場合がある。例えば、接続対象の配線間ギャップが例えば１００μｍ以下の場合に、位置合わせが生産プロセス上の精度により位置づれが生じて、ギャップが数１０μｍ程度になった際には、配線ギャップ間ではんだ粒子の最大径成分が、配線間でブリッジして、配線と配線の間の絶縁性の確保ができなくなる場合がある。なお、平均粒子径は、動的光散乱式の粒子径測定装置により測定できる。
【００３９】
前記（Ｇ）成分の配合量は、異方性導電性ペースト１００質量％に対して、１５質量％以上４０質量％以下であることが好ましく、１８質量％以上３０質量％以下であることがより好ましく、２０質量％以上２５質量％以下であることが特に好ましい。前記（Ｇ）成分の配合量が前記下限未満では、得られる異方性導電性ペーストの接着強度や導電性が低下する傾向にあり、他方、前記上限を超えると、得られる異方性導電性ペーストの絶縁性が低下する傾向にある。
【００４０】
また、本発明の異方性導電性ペーストは、前記（Ａ）成分〜前記（Ｇ）成分の他に、（Ｈ）チクソ剤をさらに含有してもよい。
【００４１】
［（Ｈ）成分］
本発明に用いる（Ｈ）チクソ剤としては、公知のチクソ剤を適宜用いることができる。このようなチクソ剤としては、例えば、脂肪酸アマイド、水添ヒマシ油、オレフィン系ワックス、無機微粒子（アモルファスシリカなど）が挙げられる。これらの中でも、脂肪酸アマイド、アモルファスシリカが好ましく、特に、得られる異方性導電性ペーストのにじみにくさの観点からは、アモルファスシリカが好ましい。アモルファスシリカとしては、アエロジルＲ９７４、アエロジル２００などが挙げられる。
前記（Ｈ）成分の配合量は、異方性導電性ペースト１００質量％に対して、０．５質量％以上４質量％以下であることが好ましい。前記（Ｈ）成分の配合量が前記下限未満では、チクソ性付与の効果を奏しにくくなる傾向にあり、他方、前記上限を超えると、得られる異方性導電性ペーストを硬化させた際の泡残りが発生しやすくなる傾向にある。
【００４２】
本発明の異方性導電性ペーストは、必要に応じて、前記（Ａ）成分〜前記（Ｈ）成分の他に、前記（Ｃ）成分以外の希釈剤、前記（Ｅ）成分以外の活性剤、界面活性剤、消泡剤、粉末表面処理剤、反応抑制剤、沈降防止剤などの添加剤を含有していてもよい。これらの添加剤の含有量としては、異方性導電性ペースト１００質量％に対して、０．０１質量％以上１０質量％以下であることが好ましく、０．０５質量％以上５質量％以下であることがより好ましい。添加剤の含有量が前記下限未満では、それぞれの添加剤の効果を奏しにくくなる傾向にあり、他方、前記上限を超えると、得られる異方性導電性ペーストの諸特性が低下する傾向にある。
【００４３】
次に、本発明のプリント配線基板について説明する。
本発明のプリント配線基板は、前述した本発明の異方性導電性ペーストを用いて電極同士を接続したことを特徴とするものである。具体的には、次のようにして、電極同士を接続することで、本発明のプリント配線基板を製造できる。ここでは、配線基板および電子部品の電極同士を接続する場合を例に挙げて説明する。
このように配線基板および電子部品の電極同士を接続する方法としては、前記配線基板上に前記異方性導電性ペーストを塗布する塗布工程と、前記異方性導電性ペースト上に前記電子部品を配置し、前記はんだ粉末の融点よりも１℃以上（好ましくは１０℃以上）高い温度で、前記電子部品を前記配線基板に熱圧着する熱圧着工程と、を備える方法を採用できる。
ここで、電子部品としては、チップ、パッケージ部品などの他に、配線基板を用いてもよい。配線基板としては、フレキシブル性を有するフレキ基板、フレキシブル性を有しないリジット基板のいずれも用いることができる。さらに、電子部品としてフレキ基板を用いる場合には、２つの配線基板（リジット基板）とそれぞれ接続を図ることで、リジット基板同士をフレキ基板を介して電気的に接続することもできる。また、フレキ基板同士をフレキ基板を介して電気的に接続しても構わない。
【００４４】
塗布工程においては、前記配線基板上に前記異方性導電性ペーストを塗布する。
ここで用いる塗布装置としては、例えば、ディスペンサー、スクリーン印刷機、ジェットディスペンサー、メタルマスク印刷機が挙げられる。
また、塗布膜の厚みは、特に限定されないが、５０μｍ以上５００μｍ以下であることが好ましく、１００μｍ以上３００μｍ以下であることがより好ましい。厚みが前記下限未満では、配線基板の電極上に電子部品を搭載した際の付着力が低下する傾向にあり、他方、前記上限を超えると、接続部分以外にもペーストがはみ出しやすくなる傾向にある。
【００４５】
熱圧着工程においては、前記異方性導電性ペースト上に前記電子部品を配置し、前記はんだ粉末の融点よりも１℃以上高い温度で、前記電子部品を前記配線基板に熱圧着する。
熱圧着時の温度が、前記はんだ粉末の融点よりも１℃以上高いという条件を満たさない場合には、はんだを十分に溶融させることができず、電子部品および配線基板の間に十分なはんだ接合を形成できず、電子部品および配線基板の間の導電性が不十分となる。
熱圧着時の温度は、１３０℃以上２００℃以下とすることが好ましく、１４０℃以上１８０℃以下とすることがより好ましい。
熱圧着時の圧力は、特に限定されないが、０．０５ＭＰａ以上３ＭＰａ以下とすることが好ましく、０．１ＭＰａ以上２ＭＰａ以下とすることがより好ましい。圧力が前記上限未満では、電子部品および配線基板の間に十分なはんだ接合を形成できず、電子部品および配線基板の間の導電性が低下する傾向にあり、他方、前記上限を超えると配線基板にストレスがかかり、デッドスペースを広くとらなければならなくなる傾向にある。
なお、本発明においては、上記のように、熱圧着時の圧力を、従来の導電性フィラー系の異方性導電材を用いる方法による場合と比較して、低い圧力範囲に設定することができる。そのため、熱圧着工程に用いる装置の低コスト化を達成することもできる。
熱圧着時の時間は、特に限定されないが、通常、１秒以上６０秒以下であり、２秒以上２０秒以下であることが好ましく、３秒以上１０秒以下であることがより好ましい。
【００４６】
また、このように配線基板および電子部品の電極同士を接続する方法においては、以下説明する剥離工程、再塗布工程および再熱圧着工程をさらに備えていてもよい。
【００４７】
剥離工程においては、前記はんだ粉末の融点よりも１℃以上高い温度で、前記電子部品を前記配線基板から剥離する。
ここで、電子部品を配線基板から剥離する方法は、特に限定されない。このような方法としては、例えば、はんだごてなどを用いて接続部分を加熱しながら、電子部品を配線基板から剥離する方法を採用することができる。なお、このような場合に、リペアに用いる公知の剥離装置を用いてもよい。
また、電子部品を配線基板から剥離した後に、必要に応じて、溶剤などで前記配線基板上を洗浄してもよい。
【００４８】
再塗布工程においては、剥離工程後の配線基板上に前記異方性導電性ペーストを塗布する。ここで、塗布装置や塗布膜の厚みは、前記塗布工程と同様のものや条件を採用することができる。
再熱圧着工程においては、再塗布工程後の異方性導電性ペースト上に前記電子部品を配置し、前記はんだ粉末の融点よりも１℃以上高い温度で、前記電子部品を前記配線基板に熱圧着する。ここで、熱圧着時の温度、圧力および時間は、前記塗布工程と同様の条件を採用することができる。
【００４９】
以上説明した電子部品の接続方法によれば、電子部品および配線基板の電極同士がはんだ接合されるために、従来の導電性フィラー系の異方性導電材のように、電極および導電性フィラーが接触し合うことで接続されている場合と比較して、極めて高い接続信頼性を達成できる。また、熱圧着後において、はんだ粉末の融点以上の温度の熱をかければ、はんだは溶融させることができ、また、熱硬化後の樹脂組成物も軟化させることができることから、配線基板から電子部品を容易に剥離することができる。また、本発明では、剥離後に再び異方性導電性ペーストを用いて配線基板と電子部品との接続を図る場合に、電極などにある程度の残渣（はんだなど）が残っていたとしても、それらの残渣を併せてはんだ接合することができ、導電性を確保できる。そのため、前記電子部品の接続方法は、従来の導電性フィラー系の異方性導電材を用いる方法と比較して、リペア性が優れている。
【００５０】
また、本発明の異方性導電性ペーストを用いた接続方法は、前記接続方法に限定されるものではなく、本発明の目的を達成できる範囲での変形、改良などは本発明に含まれるものである。
例えば、前記接続方法では、熱圧着工程により、配線基板と電子部品とを接着しているが、これに限定されない。例えば、熱圧着工程に代えて、レーザー光を用いて異方性導電性ペーストを加熱する工程（レーザー加熱工程）により、配線基板と電子部品とを接着してもよい。この場合、レーザー光源としては、特に限定されず、金属の吸収帯に合わせた波長に応じて適宜採用できる。レーザー光源としては、例えば、固体レーザー（ルビー、ガラス、ＹＡＧなど）、半導体レーザー（ＧａＡｓ、ＩｎＧａＡｓＰなど）、液体レーザー（色素など）、気体レーザー（Ｈｅ−Ｎｅ、Ａｒ、ＣＯ２、エキシマーなど）が挙げられる。
【実施例】
【００５１】
次に、本発明を実施例および比較例によりさらに詳細に説明するが、本発明はこれらの例によってなんら限定されるものではない。なお、実施例および比較例にて用いた材料を以下に示す。
（（Ａ）成分）
熱可塑性樹脂Ａ：フェノキシ樹脂、軟化点は７０℃、重量平均分子量は５０，０００〜６０，０００、商品名「フェノトートＹＰ−７０」、新日鐵住金化学社製
熱可塑性樹脂Ｂ：スチレン・ブタジエン共重合体の水添物（選択水添）、重量平均分子量は３万、スチレン含有量は３０質量％、商品名「タフテックＰ１５００」、旭化成ケミカルズ社製
（（Ｂ）成分）
ラジカル重合性樹脂：ウレタンアクリレート樹脂、商品名「アロニックスＭ−１２００」、東亞合成社製
（（Ｃ）成分）
反応性希釈剤：テトラヒドロフルフリルアクリレート、商品名「ビスコート♯１５０」、大阪有機化学工業社製
（（Ｄ）成分）
ラジカル重合開始剤：１，１，３，３−テトラメチルブチルパーオキシ−２−エチルヘキサノエート、商品名「パーオクタＯ」、日油社製
（（Ｅ）成分）
活性剤：グルタル酸（１，３−プロパンジカルボン酸）
（（Ｆ）成分）
有機フィラーＡ：アクリル酸アルキル・メタクリル酸アルキル共重合体微粒子、平均一次粒子径は０．５μｍ、比重は１．１〜１．２ｇ／ｃｍ３、コア層の軟化点は約−４０℃、シェル層の軟化点は１００〜１０５℃、商品名「スタフィロイドＡＣ―４０３０」、アイカ工業社製
有機フィラーＢ：アクリル酸アルキル・メタクリル酸アルキル共重合体微粒子、平均一次粒子径は０．３μｍ、比重は１．１５ｇ／ｃｍ３、軟化点は、１０５℃、商品名「ＺＥＦＩＡＣ  Ｆ３５１」、アイカ工業社製
有機フィラーＣ：メタクリル酸アルキルエステル共重合体微粒子、平均一次粒子径は２μｍ、比重は１．１〜１．２ｇ／ｃｍ３、軟化点は、１０５℃、商品名「ＺＥＦＩＡＣ  Ｆ３０３」、アイカ工業社製
有機フィラーＤ：アクリル酸アルキル・メタクリル酸アルキル共重合体微粒子、平均一次粒子径は０．５μｍ、比重は１．１〜１．２ｇ／ｃｍ３、コア層の軟化点は約−４０℃、シェル層の軟化点は１００〜１０５℃、商品名「スタフィロイドＡＣ―３８３２」、アイカ工業社製
有機フィラーＥ：アクリル酸アルキル・メタクリル酸アルキル共重合体微粒子、平均一次粒子径は０．５μｍ、比重は１．１〜１．２ｇ／ｃｍ３、コア層の軟化点は約−４０℃、シェル層の軟化点は１００〜１０５℃、商品名「スタフィロイドＡＣ―３８１６Ｎ」、アイカ工業社製
（（Ｇ）成分）
はんだ粉末：平均粒子径は１２μｍ、はんだの融点は１３９℃、はんだの組成は４２Ｓｎ／５８Ｂｉ
（（Ｈ）成分）
チクソ剤：アモルファスシリカ、商品名「ＡＥＲＯＳＩＬ  Ｒ９７４」、日本アエロジル社製
【００５２】
［実施例１］
熱可塑性樹脂Ａ１５質量部および反応性希釈剤３０質量部を容器に投入し、熱可塑性樹脂を反応性希釈剤に溶解させる。その後、ラジカル重合性樹脂２０質量部、活性剤１質量部、有機フィラー１０質量部およびチクソ剤２質量部を容器に投入し、攪拌機にて予備混合した後、３本ロールを用いて室温にて混合し分散させて樹脂組成物を得た。
その後、得られた樹脂組成物７８質量部に対し、ラジカル重合開始剤２質量部およびはんだ粉末２０質量部を容器に投入し、混練機にて２時間混合することで異方性導電性ペーストを調製した。
次に、リジット基板（ライン幅：１００μｍ、ピッチ：２００μｍ、銅厚：１８μｍ、電極：銅電極に水溶性プリフラックス処理（タムラ製作所社製））を準備し、リフロー処理（大気雰囲気下、ピーク温度：２５０℃）を施した。リフロー後のリジット基板上に、得られた異方性導電性ペーストをディスペンサーにて塗布した（厚み：０．２ｍｍ）。そして、塗布後の異方性導電性ペースト上に、フレキ基板（ライン幅：１００μｍ、ピッチ：２００μｍ、銅厚：１２μｍ、電極：銅電極に金メッキ処理（Ｃｕ／Ｎｉ／Ａｕ））を配置し、熱圧着装置（アドバンセル社製）を用いて、温度１６０℃、圧力１．０ＭＰａ、圧着時間６秒の条件で、フレキ基板をリジット基板に熱圧着して、フレキ基板付のリジット基板（評価基板）を作製した。
【００５３】
［実施例２〜５および比較例１〜３］
表１に示す組成に従い各材料を配合した以外は実施例１と同様にして、異方性導電性ペーストを得た。
また、得られた異方性導電性ペーストを用いた以外は実施例１と同様にして、フレキ基板付のリジット基板（評価基板）を作製した。
【００５４】
＜異方性導電性ペーストの評価＞
異方性導電性ペーストの評価（粘度、接着強度、導通性、絶縁性）を以下のような方法で行った。得られた結果を表１に示す。
（１）粘度
粘弾性測定装置（英弘精機社製、「ＭＡＲＳ  III」）を用いて、５℃／ｍｉｎの昇温速度で、温度３０℃〜１００℃までの異方性導電性ペーストの粘度を測定し、温度と粘度との関係を示すグラフを作成した。実施例１および比較例１で得られた異方性導電性ペーストの測定結果を示すグラフを図１に示す。
また、得られたグラフから、硬化反応温度Ｔ（３０℃から５℃ごとに測定した粘度が、下記数式（Ｆ２）で示す条件を最初に満たした温度）を求めた。
ηＴ＋５／ηＴ≧２・・・（Ｆ２）
そして、得られたグラフから、温度３０℃における粘度η３０と、硬化反応温度Ｔにおける粘度ηＴと、温度７０℃における粘度η７０とを求めた。
（２）接着強度（ピール強度）
試験機（Ｄａｇｅ社製の「Ｄａｇｅ４０００」）を用い、評価基板におけるリジット基板に対するフレキ基板の角度が９０度となるようにして、フレキ基板を試験速度５０ｍｍ／ｍｉｎで引っ張り、そのときのピール強度（単位：Ｎ／ｍｍ）を測定した。このようにして、（i）熱圧着後の接着強度を評価した。
また、評価基板を、８５℃、８５％ＲＨ（相対湿度）中にて１０００時間放置して、耐湿熱試験後の評価基板を得た。そして、上記の方法と同様の方法で、（ii）耐湿熱試験後の接着強度を評価した。
なお、接着強度は、以下の基準に従って評価した。
○：ピール強度が０．８Ｎ／ｍｍ以上である。
△：ピール強度が０．６Ｎ／ｍｍ以上０．８Ｎ／ｍｍ未満である。
×：ピール強度が０．６Ｎ／ｍｍ未満である。
（３）導通性
デジタルマルチメーター（Ａｇｉｌｅｎｔ社製）を用いて、４端子法にて評価基板に電流１ｍＡを流した時の接続抵抗（ｍΩ）を測定した。このようにして、（i）熱圧着後の導通性を評価した。
また、評価基板を、８５℃、８５％ＲＨ（相対湿度）中にて１０００時間放置して、耐湿熱試験後の評価基板を得た。そして、上記の方法と同様の方法で、（ii）耐湿熱試験後の導通性を評価した。
なお、導通性は、以下の基準に従って評価した。
○：接続抵抗値が５ｍΩ未満である。
△：接続抵抗値が５ｍΩ以上１０ｍΩ未満である。
×：接続抵抗値が１０ｍΩ以上である。
（４）絶縁性
評価基板の櫛形回路の部分に、ハイレジスタントメーター（Ａｇｉｌｅｎｔ社製）を用いて、１５Ｖの電圧を印加した時の絶縁抵抗値（単位：Ω）を測定した。このようにして、（i）熱圧着後の絶縁性を評価した。
また、評価基板を、８５℃、８５％ＲＨ（相対湿度）中にて、１５Ｖ電圧を印加しつつ１０００時間放置して、耐湿熱試験後の評価基板を得た。そして、上記の方法と同様の方法で、（ii）耐湿熱試験後の絶縁性を評価した。
なお、絶縁性は、以下の基準に従って評価した。
○：絶縁抵抗値が１．０×１０１０Ω以上である。
△：絶縁抵抗値が１．０×１０８Ω以上１．０×１０１０Ω未満である。
×：絶縁抵抗値が１．０×１０８Ω未満である。
【００５５】
【表１】
2016124933.tif 000002
【００５６】
表１に示す結果からも明らかなように、前記数式（Ｆ１）の条件を満たす本発明の異方性導電性ペースト（実施例１〜５）は、熱圧着後の接着強度、導通性および絶縁性が良好であり、また、耐湿熱試験後の接着強度、導通性および絶縁性も良好であった。従って、本発明の異方性導電性ペーストは、接続信頼性に優れ、しかも隣接電極間での絶縁性および耐湿性に優れることが確認された。
これに対し、前記数式（Ｆ１）の条件を満たさない場合（比較例１〜３）には、接着強度、導通性および絶縁性のうちの少なくともいずれかが劣ることが分かった。
【産業上の利用可能性】
【００５７】
本発明の異方性導電性ペーストは、配線基板同士（例えば、フレキ基板とリジット基板）を接続する技術や、電子部品と配線基板とを接続する技術として好適に用いることができる。
【図１】
2016124933.tif 000003